(57)【要約】【課題】引張り強度や圧縮強度が高いガラス繊維を含む断熱シートとその断熱シートを用いた電子機器と電池ユニットを提供すること。【解決手段】ガラス繊維と、複数のガラス繊維が交わる部分に位置する炭素粒子と、を含む断熱シートを用いる。上記断熱シートの空間にシリカエアロゲルが位置する断熱シートを用いる。また、発熱を伴う電子部品と筐体との間に、上記断熱シートを配置した電子機器を用いる。さらに、電池間に、上記断熱シートを配置した電池ユニットを用いる。【選択図】  図１
2020169715.tif 000002
【特許請求の範囲】
【請求項１】
ガラス繊維と、
複数のガラス繊維が交わる部分に位置する炭素粒子と、を含む断熱シート。
【請求項２】
前記炭素粒子の表面に水酸基またはカルボキシル基の官能基が位置する請求項１記載の断熱シート。
【請求項３】
前記炭素粒子は、平均粒径が５０ｎｍ〜２５０ｎｍで、比表面積が５０〜２５０ｍ２／ｇの多孔体である請求項１または２記載の断熱シート。
【請求項４】
前記炭素粒子の濃度は、１０ｗｔ％以上である請求項１〜３のいずれか１項に記載の断熱シート。
【請求項５】
前記断熱シートの空間にシリカエアロゲルが位置する請求項１〜４のいずれか１項に記載の断熱シート。
【請求項６】
引張り強度が１５Ｎ〜５０Ｎである請求項１〜５のいずれか１項に記載の断熱シート。
【請求項７】
５．０ＭＰａにおける圧縮歪率が７５％以下である請求項１〜６のいずれか１項に記載の断熱シート。
【請求項８】
発熱を伴う電子部品と筐体との間に、請求項１〜７のいずれか１項に記載の断熱シートを配置した電子機器。
【請求項９】
電池間に、請求項１〜７のいずれか１項に記載の断熱シートを配置した電池ユニット。
【発明の詳細な説明】
【技術分野】
【０００１】
本発明は、熱シートおよびその断熱シートを用いた電子機器と電池ユニットに関する。特に、高い強度の断熱シートおよびその断熱シートを用いた電子機器と電池ユニットに関する。
【背景技術】
【０００２】
車載・産業機器分野において、狭小空間における発熱部品からの熱流制御や製品の安全性、類焼防止性を担保するため、圧縮特性に優れた高性能な断熱シートが要求されている。こうした断熱シートは、例えば、リチウムイオン電池モジュールのセル間セパレータへの適用が期待される。
【０００３】
リチウムイオン電池の安全規格では、耐類焼試験を行うこととなっている。耐類焼試験は、電池モジュール内のひとつのセルが熱暴走した際に、隣接セルを含めた他セルへの熱連鎖による発火や破裂の有無を試験する方法である。隣接セルへの熱暴走を食い止めるために、熱絶縁性に優れた材料をセル間に挟む安全設計の考え方がある。理論上は、熱伝導率が高い材料でも、厚みを厚くすることである程度熱連鎖や類焼を防止することは可能である。
【０００４】
しかしながら、電池モジュールは機器内に設置するため、実際には敷設する空間が限られており寸法制限があるため、モジュールを高容量化しようとしても、耐類焼化や小型化をも両立させなければならないといった難しさがある。
【０００５】
これらを両立させるためには、セル間セパレータには薄くて高い断熱性を有する材料が望まれる。また、電池の充放電サイクルの過程で活物質が劣化、膨張してセルが膨らむことを想定すると、断熱シートには潰れにくい特性も併せ持っていることが望まれる。セル間セパレータの熱絶縁体の材料として、酸化アルミニウム繊維などのセラミック繊維やシリカエーロゲル材料又はガラス繊維織物が用いられている（特許文献１）。
【０００６】
すなわち、電池モジュール初期組付時には、セル間セパレータである断熱シートにかかる荷重は１ＭＰａ以下と比較的小さいものの、電池が膨張すると最大５ＭＰａ程度もの荷重がかかることもあり得る。そのため、圧縮特性を考慮した断熱シートの材料設計が重要である。
【先行技術文献】
【特許文献】
【０００７】
【特許文献１】特開２０１５−２６６２０号公報
【発明の概要】
【発明が解決しようとする課題】
【０００８】
ガラス繊維は、耐熱性、不燃性、耐久性により断熱材として使用されている。セル間セパレータのように薄くて高い断熱性能に加え、電池劣化による膨張から圧縮強度や引張り強度が断熱シートに要求される。しかしながら、ガラス繊維は、長が短くまた繊維同士の絡みも少ない。
【０００９】
そのため、本願の課題は、引張り強度や圧縮強度が高いガラス繊維を含む断熱シートとその断熱シートを用いた電子機器と電池ユニットを提供することである。
【課題を解決するための手段】
【００１０】
上記課題を解決するために、ガラス繊維１０１と、複数のガラス繊維１０１が交わる部分に位置する炭素粒子１０２と、を含む断熱シートを用いる。
【００１１】
また、発熱を伴う電子部品と筐体との間に、上記断熱シートを配置した電子機器を用いる。
【００１２】
さらに、電池間に、上記断熱シートを配置した電池ユニットを用いる。
【発明の効果】
【００１３】
以上のように、本願発明の断熱シートによれば、ガラス繊維と炭素粒子とが結合することにより強度向上させ、かつ、多孔質構造の炭素により耐燃性や断熱性が向上し、セル間セパレータとしての性能が向上する。結果、繊維同士の接合により断熱シートの厚みバラツキが抑制できるとともに、低コストで引張および圧縮強度の高い断熱シートを提供できる。また、断熱シートを用いた電子機器、電池ユニットを提供できる。
【図面の簡単な説明】
【００１４】
【図１】実施の形態の断熱シートの図
【図２】実施の形態の炭素粒子によるガラス繊維接合の図
【図３】実施の形態の断熱シートの引張り強度を示す図
【図４】実施の形態の断熱シートの圧縮強度を示す図
【図５】実施例１の断熱シートの製造フローチャート図
【図６】実施例２の断熱シートの図
【発明を実施するための形態】
【００１５】
以下に、実施の形態について、図を参照しながら説明する。
図１は、本発明の実施の形態における断熱シート１００の断面図を示したものである。
【００１６】
＜断熱シート１００の構成＞
図１において、断熱シート１００は、ガラス繊維１０１と炭素粒子１０２で構成されている。ガラス繊維１０１は、多孔質構造の炭素粒子１０２が融着している。炭素粒子１０２の表面には、水酸基やカルボキシル基など各種の官能基が存在している。ガラス繊維１０１の水酸基と炭素粒子１０２の水酸基が接合し、ガラス繊維１０１同士が接合している。
【００１７】
図２に炭素粒子１０２により接合されたガラス繊維１０１のＳＥＭ写真を示す。
【００１８】
＜ガラス繊維１０１＞
ガラス繊維１０１は、樹脂系繊維、例えば、ポリエチレンテレフタラート（ＰＥＴ）、ポリフェニレンサルファイド（ＰＰＳ）、ポリプロピレン（ＰＰ）、酸化アクリル繊維と比較し、繊維長が６ｍｍ以下と短い。そのため、ガラス繊維１０１は、繊維同士の絡むことが少ない。
【００１９】
従って、ガラス繊維１０１の単体をシート状にするだけでは引張り、圧縮強度は低い。
樹脂系の繊維径が数十ｕｍ（１０ｕｍから５０ｕｍ程度）であるのに対し、ガラス繊維１０１の繊維径は、数ｕｍ（１ｕｍから１０ｕｍ程度）と細い。
ガラス繊維１０１の径が細いほど炭素粒子１０２を介在し、ガラス繊維１０１同士の接合点が増加し、断熱シート１００は、強度が高くなる。
【００２０】
電池のセル間のセパレータとして、断熱シート１００を使用する場合、数ＭＰａの高耐圧下においても、断熱シート１００は、高い引張強度および圧縮強度を確保することが出来る。
【００２１】
＜炭素粒子１０２＞
炭素粒子１０２の表面は、例えば酸化処理を行い水酸基やカルボキシル基など各種の官能基が存在している。炭素粒子１０２は、表面処理により水への自己分散が高い。炭素粒子１０２の平均粒径は５０ｎｍから２５０ｎｍ程度である。
【００２２】
炭素粒子１０２は、小さな炭素粒子の凝集体（炭素粒子同士が融着）により形成されている。その結果、炭素粒子１０２は多孔体な形状となり、比表面積は大きくなる。
炭素粒子１０２の比表面積は５０ｍ２／ｇ以上、２５０ｍ２／ｇ以下が好ましい。
比表面積が小さいとガラス繊維１０１同士の接合強度が弱く、引張り強度が低下する。また、比表面積が大きい場合、圧縮時に潰れやすくなるため熱伝導率が高くなる。
【００２３】
＜断熱シート１００の引張り特性＞
図３に炭素粒子１０２の添加量と引張り強度の関係を示す。ガラス繊維１０１に炭素粒子１０２を添加し引張り強度を測定した。炭素粒子１０２の添加量が１０ｗｔ％未満では添加による引張り強度は無く、１０ｗｔ％以上の添加により引張り強度は上昇する。従って、炭素粒子１０２は１０ｗｔ％以上の添加が必要である。
【００２４】
断熱シート１００の引張り強度の合格基準は、１５Ｎ以上の引張り強度が好ましく、そのため、炭素粒子１０２の添加量を２０ｗｔ％以上添加するこが望ましい。
【００２５】
一方、炭素粒子１０２を６０ｗｔ％以上添加すると熱伝導率が低下すするため、引張り強度は５０Ｎ以下に抑制する必要がある。従って、炭素粒子１０２の添加量は２０ｗｔ％から６０ｗｔ％が望ましい。
【００２６】
＜断熱シート１００の圧縮特性＞
図４に炭素粒子１０２の添加量と５ＭＰａで加圧時の圧縮率（圧縮される割合）の関係を示す。炭素粒子１０２の添加量とともに圧縮強度は増加する。炭素粒子１０２によりガラス繊維１０１同士が固定されることにより圧縮強度が上昇した。
【００２７】
断熱シート１００の圧縮特性の合格基準は電池セルの膨張を考慮し、５ＭＰａ加圧時の圧縮率が７５％以下であることが好ましい。それを実現するため、炭素粒子１０２の添加量を２０ｗｔ％以上添加するこが望ましい。
【００２８】
５．０ＭＰａにおける断熱シートの圧縮率は、４０％以下を合格とした。高負荷時においても、効果的に熱連鎖を抑制するためには、断熱シート１００が圧縮にある程度耐えて、固体の伝熱成分の増加を抑制する必要がある。５．０ＭＰａにおける断熱シート１００の圧縮率が、４０％より高いと従来の断熱シートに対する優位性が損なわれる。
【００２９】
＜実施例１＞断熱シート１００
図５に断熱シート１００の製造フローチャートを示す。
【００３０】
（１）ガラス繊維１０１を湿式法にて１ｍｍ厚をターゲットに目付を１６０〜１７０ｇ／ｍ２に調整し、厚みバラツキの少ないガラス繊維シートを製作する。ガラス繊維１０１の繊維線径、平均３ｕｍ、繊維長は約６ｍｍのガラス繊維を用いる。
【００３１】
（２）水に１０ｗｔ％以上の炭素粒子１０２を分散させる。炭素粒子１０２は、酸化処理を行う。例えば、炭素粒子を硝酸水溶液に入れ、加熱し酸化させる。その後、水酸化ナトリウム水溶液を加え余剰の硝酸を中和し、真空濾別した炭素粒子を蒸留水により洗浄、乾燥させる。炭素表面に水酸基やカルボキシル基など各種の官能基が存在している。炭素粒子１０２の平均粒径１１０ｎｍである。今回使用した炭素粒子１０２は、東海カーボン株式会社製のＡｑｕａ−Ｂｌｃｋ＠１６２を使用した。
【００３２】
（３）炭素粒子１０２を分散させた溶液にガラス繊維１０１より製作したガラス繊維シート１０３を浸漬させる。
【００３３】
（４）浸漬後、ガラス繊維シートを常温もしくは乾燥炉を用いて乾燥させる。
【００３４】
その後、電池のセル間にセパレータとして挟み込む。断熱シート１００は、電池にセル間よりも厚く設定し、自動車の振動による落下や位置ズレが発生しないようにする。
【００３５】
＜実施例２＞断熱シート２００
実施例１にて製作した断熱シート１００を、下記の（１）から（４）の工程の処理をした。結果、形成された断熱シート２００の断面図を、図６に示す。
【００３６】
断熱シート２００の空間には、シリカエアロゲル２０１が充填されている。シリカエアロゲル２０１は、熱伝導率が小さい物質として知られている。シリカエアロゲル２０１は、数１０ｎｍオーダーのシリカ粒子が点接触で繋がったネットワーク構造からなり、平均細孔径が空気の平均自由工程６８ｎｍ以下であるため静止空気の熱伝導率よりも低い。したがってシリカエアロゲルは優れた断熱材として採用されている。
【００３７】
（１）含浸工程
実施例１にて製作した断熱シート１００にゾル液を用いて含浸させる。ゾル液は、水ガラス原料を蒸留水で希釈して調製した水ガラス水溶液（シリカ濃度１４％、２０．５ｇ）に、炭酸エチレン（白色結晶）を６重量部（１．２３ｇ）添加してよく攪拌、溶解させてゾル液を調製した。
【００３８】
次に、室温２３℃で約２０分間放置し、ゾルをゲル化させる。このとき、ゲル化を促進し、時間短縮を行うため、ヒーター（約５０℃〜１３０℃）で加熱させてもよい。次に、２軸ロール等を用いて所望の厚みに形成する。
【００３９】
（２）養生工程
次に、容器に、乾燥防止のために純水を注ぎ、８０℃の恒温槽に１２時間入れて、シラノールの脱水縮合反応を促進することにより、シリカ粒子を成長させ、多孔質構造を形成する。
【００４０】
（３）疎水化工程
次に、ゲルシートを塩酸（６〜１２規定）に浸漬後、常温２３℃で１時間放置してゲルシートの中に塩酸を取り込む。
【００４１】
次に、ゲルシートを、例えばシリル化剤であるオクタメチルトリシロキサンと２−プロパノール（ＩＰＡ）の混合液に浸漬させて、５５℃の恒温槽に入れて２時間反応さをせる。トリメチルシロキサン結合が形成され始めると、ゲルシートから塩酸が排出され、上層がトリシロキサン、下層が塩酸水に２液分離する。
【００４２】
（４）乾燥工程
次に、ゲルシートを１５０℃の恒温槽に移して２時間乾燥させることにより、繊維にナノサイズの多孔質構造を有するシリカエアロゲルを坦持させた断熱シート２００が出来る。
【００４３】
＜効果＞
断熱シート１００にシリカエアロゲルを含浸し製作した断熱シート２００は、シリカエアロゲルがガラス繊維１０１の空間に存在することで断熱性能が上昇する。また、シリカエアロゲルの内部は網目状の微細構造となっており、断熱シート１００と比較し更なる引張りおよび圧縮強度の向上が期待できる。
【産業上の利用可能性】
【００４４】
本発明の製造方法によって製造される断熱シートは、ガラス繊維と炭素が結合することにより強度向上させ、かつ、多孔質構造の炭素により耐燃性や断熱性が向上し、セル間セパレータとしての性能が向上する。かつ、安価にて製造できるため、広く電子機器内に利用される。車載機器、情報機器、携帯電話、ディスプレイなど、熱に関わる製品へ応用される。
【符号の説明】
【００４５】
１００    断熱シート
１０１    ガラス繊維
１０２    炭素粒子
２００    断熱シート
２０１    シリカエアロゲル
【図１】
2020169715.tif 000003
【図２】
2020169715.tif 000004
【図３】
2020169715.tif 000005
【図４】
2020169715.tif 000006
【図５】
2020169715.tif 000007
【図６】
2020169715.tif 000008